(57)【要約】【課題】  古紙として離解が可能であって、防湿性に優れ且つ貼合時においてコルゲーターの熱版適性に優れた防湿紙を提供する。【解決手段】  紙又は板紙の少なくとも片面に、平均粒子径が５〜５０μｍの平板状無機粒子と合成樹脂ラテックスとからなる第１の防湿剤を塗工してなる第１防湿層と、該第１防湿層の上層側に位置して平均粒子径０．１〜５μｍの無機粒子と合成樹脂ラテックスとからなる第２の防湿剤を塗工してなる第２防湿層とを形成して、高い防湿性と平滑性、耐摩耗性を有し、且つコルゲーターの熱版適性に優れた防湿紙が得られるようにしている。【選択図】        なし【特許請求の範囲】
【請求項１】
紙又は板紙の少なくとも片面には、平均粒子径が５〜５０μｍの平板状無機粒子と合成樹脂ラテックスとからなる第１の防湿剤を塗工してなる第１防湿層と、該第１防湿層の上層側に位置して平均粒子径０．１〜５μｍの無機粒子と合成樹脂ラテックスとからなる第２の防湿剤を塗工してなる第２防湿層とを形成したことを特徴とする防湿紙。
【請求項２】
前記第２の防湿剤に含まれる無機粒子が平板状であることを特徴とする請求項１記載の防湿紙。
【請求項３】
前記第２の防湿剤に含まれる無機粒子がゼオライトであることを特徴とする請求項１記載の防湿紙。
【請求項４】
請求項１、２および３のいずれか一項記載の防湿紙を用いた防湿段ボール紙。
【発明の詳細な説明】
【技術分野】
【０００１】
本願発明は、防湿紙およびこれを用いた防湿段ボール紙に関するものである。
【背景技術】
【０００２】
紙又は板紙に防湿性を付与する手段として、合成樹脂をライナーに塗工する方法が一般的に行われている。この方法で防湿性を向上させるためには、合成樹脂の単位面積当たりの塗工量を増やす必要があり、コストアップにつながるとともに、古紙としての離解が困難になるという不具合があった。
【０００３】
これに対して、防湿剤に平均粒子径が５〜５０μｍの平板状無機粒子を添加する方法が提案されている（特許文献１参照）。この場合、少量の塗工で高い防湿性が得られるという利点があるが、使用する無機粒子が平均粒子径５μｍ以上のもののみだと、塗工後のライナー表面の平滑度が悪化し、その結果として耐摩耗性が悪化する傾向となる。さらに、塗工面の平滑度が悪くなると、貼合時にコルゲーターの熱版との擦れにより熱版が摩耗する可能性がある。特に、平板状無機粒子として雲母を使用した場合には、その影響が顕著となる。
【０００４】
上記不具合に対処するために、平均粒子径が５〜５０μｍの平板状の第１の無機粒子と、平均粒子径が０．１〜５μｍの第２の無機粒子とを混合してなる防湿剤（平均粒子径＝１〜５μｍ）を添加する方法が提案されている（特許文献２参照）。
【０００５】
【特許文献１】特開平９−２１０９６号公報。
【０００６】
【特許文献２】特開２００４−１３１８６５号公報。
【発明の開示】
【発明が解決しようとする課題】
【０００７】
ところが、上記特許文献２に開示されているように、平均粒子径が５〜５０μｍの平板状の第１の無機粒子と、平均粒子径が０．１〜５μｍの第２の無機粒子とを混合してなる防湿剤を紙面上に塗工した場合、本来、紙面に対して平行に積層されるべき平板状の第１の無機粒子間に第２の無機粒子（第１の無機粒子より平均粒子径が小さい）が入り込み、結果として、平板状の第１の無機粒子の積層が乱れ、同一塗工量では特許文献１に開示されている防湿紙における透湿度を上回ることができないという不具合がある。さらに、平板状の第１の無機粒子が表面に露出することがあるところから、貼合時にコルゲーターの熱版との擦れにより熱版が摩耗する可能性を完全に解消することが難しい。特に、平板状無機粒子として雲母を使用した場合には、その影響が顕著となる。
【０００８】
本願発明は、上記の点に鑑みてなされたもので、古紙として離解が可能であって、防湿性に優れ且つ貼合時においてコルゲーターの熱版適性に優れた防湿紙を提供することを目的としている。
【課題を解決するための手段】
【０００９】
本願発明では、上記課題を解決するための第１の手段として、紙又は板紙の少なくとも片面に、平均粒子径が５〜５０μｍの平板状無機粒子と合成樹脂ラテックスとからなる第１の防湿剤を塗工してなる第１防湿層と、該第１防湿層の上層側に位置して平均粒子径０．１〜５μｍの無機粒子と合成樹脂ラテックスとからなる第２の防湿剤を塗工してなる第２防湿層とを形成している。
【００１０】
上記のように構成したことにより、平均粒子径が５〜５０μｍの平板状無機粒子と合成樹脂ラテックスとからなる第１の防湿剤を塗工してなる第１防湿層により、高い防湿性能を得ることができるとともに、平均粒子径０．１〜５μｍの無機粒子と合成樹脂ラテックスとからなる第２の防湿剤を塗工してなる第２防湿層により前記第１防湿層における平板状無機粒子間の隙間が埋められることとなり、塗工表面の平滑度が向上せしめられる。
【００１１】
なお、第１の防湿剤を構成する平板状無機粒子の平均粒子径は５〜２０μｍとするのがより好ましく、その平均粒子径が５μｍより小さいと、塗工層中での平板状無機粒子の配向が紙又は板紙に対して平行になりにくくなり、防湿性が不足するし、５０μｍより大きいと、塗工面の平滑性、耐摩耗性が劣り、沈降し易く、防湿剤の安定性も悪化する傾向にある。また、第２の防湿剤を構成する無機粒子の平均粒子径は１〜５μｍが０．１μｍとするのがより好ましく、０．１μｍより小さいと、添加量を多くできなかったり、防湿剤の粘度が上昇したりする傾向にあり、５μｍより大きいと、第１の防湿層における隙間を埋める効果が低くなる。
【００１２】
ところで、前記第１の防湿剤を構成する平板状無機粒子としては、フィロケイ酸塩鉱物、天然鱗片状黒鉛などが挙げられる。フィロケイ酸塩鉱物に属するものは、板状または薄片状であって明瞭な劈開性を有する雲母族やタルクが挙げられる。
【００１３】
また、前記合成樹脂ラテックスとしては、スチレンブタジエンラテックス（ＳＢＲ）、アクリルスチレンラテックス、メタクリレートブタジエンラテックス、アクリルニトリルブタジエンラテックスなどが挙げられる。
【００１４】
また、第１および第２の防湿剤の塗工方法は限定されないが、エアーナイフコーター、バーコーター、ロールコーター、ブレードコーター、グラビアコーター、フレキソ印刷機等が好ましい。
【００１５】
本願発明の第１の手段において、前記第２の防湿剤に含まれる無機粒子を平板状とすることもでき、そのように構成した場合、防湿性能がより向上する。
【００１６】
また、本願発明の第１の手段において、前記第２の防湿剤に含まれる無機粒子をゼオライトとすることもでき、そのように構成した場合、青果物の鮮度保持の用途で使用すると、青果物から発生する成長ホルモンの一種であるエチレンガスの吸着効果が期待できる。
【００１７】
さらにまた、本願発明の第１、第２又は第３の手段からなる防湿紙を用いて防湿段ボール紙を構成することもでき、そのように構成した場合、包装用の用途に最適なものとなる。
【発明の効果】
【００１８】
本願発明の第１の手段によれば、紙又は板紙の少なくとも片面に、平均粒子径が５〜５０μｍの平板状無機粒子と合成樹脂ラテックスとからなる第１の防湿剤を塗工してなる第１防湿層と、該第１防湿層の上層側に位置して平均粒子径０．１〜５μｍの無機粒子と合成樹脂ラテックスとからなる第２の防湿剤を塗工してなる第２防湿層とを形成しているので、下層側に位置する第１防湿層に平均粒子径の大きい平板状無機粒子を、上層側に位置する第２防湿層に平均粒子径の小さい無機粒子を使用することとなり、高い防湿性と平滑性、耐摩耗性を有し、且つコルゲーターの熱版適性に優れた防湿紙が得られるという効果がある。
【発明を実施するための最良の形態】
【００１９】
以下、本願発明の好適な実施の形態について説明する。
【００２０】
本願発明の防湿紙は、紙又は板紙の少なくとも片面に、平均粒子径が５〜５０μｍの平板状無機粒子と合成樹脂ラテックスとからなる第１の防湿剤を塗工してなる第１防湿層と、該第１防湿層の上層側に位置して平均粒子径０．１〜５μｍの無機粒子と合成樹脂ラテックスとからなる第２の防湿剤を塗工してなる第２防湿層とを形成して構成されている。
【００２１】
上記のように構成したことにより、平均粒子径が５〜５０μｍの平板状無機粒子と合成樹脂ラテックスとからなる第１の防湿剤を塗工してなる第１防湿層により、高い防湿性能を得ることができるとともに、平均粒子径０．１〜５μｍの無機粒子と合成樹脂ラテックスとからなる第２の防湿剤を塗工してなる第２防湿層により前記第１防湿層における平板状無機粒子間の隙間が埋められることとなり、塗工表面の平滑度が向上せしめられる。
【００２２】
なお、第１の防湿剤を構成する平板状無機粒子の平均粒子径は５〜２０μｍとするのがより好ましく、その平均粒子径が５μｍより小さいと、塗工層中での平板状無機粒子の配向が紙又は板紙に対して平行になりにくくなり、防湿性が不足するし、５０μｍより大きいと、塗工面の平滑性、耐摩耗性が劣り、沈降し易く、防湿剤の安定性も悪化する傾向にある。また、第２の防湿剤を構成する無機粒子の平均粒子径は１〜５μｍが０．１μｍとするのがより好ましく、０．１μｍより小さいと、添加量を多くできなかったり、防湿剤の粘度が上昇したりする傾向にあり、５μｍより大きいと、第１の防湿層における隙間を埋める効果が低くなる。
【００２３】
ところで、前記第１の防湿剤を構成する平板状無機粒子としては、フィロケイ酸塩鉱物、天然鱗片状黒鉛などが挙げられる。フィロケイ酸塩鉱物に属するものは、板状または薄片状であって明瞭な劈開性を有する雲母族やタルクが挙げられる。
【００２４】
また、前記合成樹脂ラテックスとしては、スチレンブタジエンラテックス（ＳＢＲ）、アクリルスチレンラテックス、メタクリレートブタジエンラテックス、アクリルニトリルブタジエンラテックスなどが挙げられる。
【００２５】
また、第１および第２の防湿剤の塗工方法は限定されないが、エアーナイフコーター、バーコーター、ロールコーター、ブレードコーター、グラビアコーター、フレキソ印刷機等が好ましい。
【００２６】
前記第２の防湿剤に含まれる無機粒子を平板状（例えば、雲母）とすることもでき、そのように構成した場合、防湿性能がより向上する。
【００２７】
また、前記第２の防湿剤に含まれる無機粒子をゼオライトとすることもでき、そのように構成した場合、青果物の鮮度保持の用途で使用すると、青果物から発生する成長ホルモンの一種であるエチレンガスの吸着効果が期待できる。
【００２８】
さらにまた、本願発明の防湿紙を用いて防湿段ボール紙を構成することもでき、そのように構成した場合、包装用の用途に最適なものとなる。
【００２９】
上記構成の防湿紙を製造する場合、紙又は板紙の少なくとも片面に、第１の防湿剤による第１防湿層を形成した後、所定の乾燥工程を実施し、その後第１防湿層の上に、第２の防湿剤による第２防湿層を形成する。なお、乾燥温度は合成樹脂ラテックスが十分に成膜する熱量を与えれば十分であるため一般の塗工紙と同等の乾燥条件でよい。また、片面にのみ防湿層を形成する場合には、塗工面の反対側にカール防止のために水塗りを行う方が好ましい。
【００３０】
ついで、本願発明を、実施例および比較例により、さらに詳述する。
【００３１】
以下に説明する実施例１，２および比較例１，２において使用され板紙、無機粒子、合成樹脂ラテックス、防湿剤および塗工方法は以下の通りである。
＜板紙＞
ライナー（大王製紙（株）製  ＪＫ１８０ｇ／ｍ2）
＜無機粒子＞
平板状無機粒子：白雲母（平均粒径：１１μｍ、カナヤ興産製：マイカＭＫ）
無機粒子１：上記白雲母をボールミールで粉砕し、平均粒径を１μｍとしたもの
無機粒子２：ゼオライト（平均粒径：２μｍ、日東粉化工業製：ＳＰ６００）
＜合成樹脂ラテックス＞
ジョンクリル７４１（ジョンソンポリマー製）
＜防湿剤＞
防湿剤１：上記合成樹脂ラテックスと上記平板状無機粒子とを混合する
防湿剤２：上記合成樹脂ラテックスと上記平板状無機粒子と上記無機粒子１とを混合す            る（ここで、平板状無機粒子：無機粒子１＝１：２）
防湿剤３：上記合成樹脂ラテックスと上記無機粒子１とを混合する
防湿剤４：上記合成樹脂ラテックスと上記無機粒子２とを混合する
＜塗工方法＞
１６５線のハンドプルーフ（塗工量６ｇ／ｍ2）を用いて作製した防湿剤をライナー表面に塗工する。
【００３２】
実施例１
上記防湿剤１を塗工し乾燥した上に上記防湿剤３を塗工し乾燥させたもの（塗工量１２ｇ／ｍ2）。
【００３３】
実施例２
上記防湿剤１を塗工し乾燥した上に上記防湿剤４を塗工し乾燥させたもの（塗工量１２ｇ／ｍ2）。
【００３４】
比較例１
上記防湿剤１を塗工し乾燥した上にさらに防湿剤１を塗工し乾燥させたもの（塗工量１２ｇ／ｍ2）。
【００３５】
比較例２
上記防湿剤２を塗工し乾燥した上にさらに防湿剤２を塗工し乾燥させたもの（塗工量１２ｇ／ｍ2）。
＜評価方法＞
透湿度：上記実施例１，２および比較例１，２で得られた防湿紙を用いてＪＩＳ  Ｚ            ０２０８に規定するカップ法に従って測定した。
【００３６】
摩耗性：学振型摩擦堅牢度試験機を用いて上記実施例１，２および比較例１，２で得ら          れた防湿紙塗工面とポリ袋を加重５００ｇにて接触させ往復５００回の摩耗試          験を実施し、以下の評価基準に従い評価した。
【００３７】
○：ポリシートに傷の発生なし
△：ポリシートに傷の発生有り
×：ポリシートに破損有り
【００３８】
【表１】
2006307377.tif 000002
【００３９】
上記結果によれば、実施例１，２が、比較例１，２に比べて透湿度および摩耗性において優れていることが分かる。つまり、本願発明により、高い防湿性と平滑性、耐摩耗性を有し、且つコルゲーターの熱版適性に優れた防湿紙が得られることが分かるのである。